제조 된 코팅 액 을 건조 후 의 두께 가 약 23 μ m 정도 가 되 도록 이 형 처리 된 두께 38 μ m 의 이 형 PET ( poly ( ethylene terephthalate ) ) ( MRF - 38 , 미 쯔 비 시제 ) 의 이 형 처리 면 에 코팅 하 고 , 95 ℃ 의 오븐 에서 약 3 분 동안 유지 하 였 다 . 건조 후 에 편광판 ( COP / PVA / COP 의 적층 구조 : COP = 사이클 로 폴리올레핀 , PVA = 폴리비닐 알코올계 편광 필름 ) 의 편면 에 이 형 PET 상 에 형성 된 코팅 층 을 라미 네이트 하 여 점착 편광판 을 제조 하 였 다 .